(57)【要約】【課題】  粘着防止と平滑性の向上を合わせ持つスパンデックス弾性糸を提供し、品位の優れた布帛とそれらの製造方法を提供すること。更に詳しくは、摩擦特性を最適化することで取り扱い性に優れ、製品の品位が向上し、さらには吸湿性に優れるため衣料に好適に使用できる弾性糸を提供すること。【解決手段】  特定の水やジメチルアセトアミドに対する膨潤性を有するアクリレート系架橋体の有機微粒子を含有してなる繊維表面に凹部および／または凸部を有するポリウレタン弾性繊維とその布帛や繊維製品、及び前記のようなポリウレタン弾性繊維の製造方法。【選択図】  図１
2005120546.tif 000002
【特許請求の範囲】
【請求項１】
繊維表面に凹部および／または凸部を有する弾性繊維。
【請求項２】
凹部および／または凸部が繊維長手方向に連続したものでないこと特徴とする請求項１に記載の弾性繊維。
【請求項３】
繊維表面上の凸部の最大高さが１μｍ以上であることを特徴とする請求項１または２に記載の弾性繊維。
【請求項４】
油剤付着量が８重量％以下であることを特徴とする請求項１から３のいずれかに記載の弾性繊維。
【請求項５】
１００ｍ／ｍｉｎにおけるナイロン繊維との摩擦が８ｇ以下であることを特徴とする請求項１から４のいずれかに記載の弾性繊維。
【請求項６】
１００ｍ／ｍｉｎにおけるナイロン繊維との摩擦の変動幅が２ｇ以下であることを特徴とする請求項１から５のいずれかに記載の弾性繊維。
【請求項７】
単糸断面の異形度が１．２以上であることを特徴とする請求項１から６のいずれかに記載の弾性繊維。
【請求項８】
１０ｍ／ｍｉｎにおける弾性繊維と弾性繊維との摩擦が３．５ｇ以上であることを特徴とする請求項１から７のいずれかに記載の弾性繊維。
【請求項９】
有機微粒子を含有することを特徴とする請求項１から８のいずれかに記載の弾性繊維。
【請求項１０】
有機微粒子が膨潤性であることを特徴とする請求項９に記載の弾性繊維。
【請求項１１】
有機微粒子がジメチルアセトアミドに不溶であることを特徴とする請求項９または１０に記載の弾性繊維。
【請求項１２】
有機微粒子がジメチルアセトアミドに対して１０％から２００％の膨潤性を有することを特徴とする請求項９から１２のいずれかに記載の弾性繊維。
【請求項１３】
有機微粒子の水分膨潤度が１５０％以下であることを特徴とする請求項９から１２のいずれかに記載の弾性繊維。
【請求項１４】
有機微粒子が親水性基を有するアクリレート系架橋体であることを特徴とする請求項９から１３のいずれかに記載の弾性繊維。
【請求項１５】
弾性繊維がポリウレタン弾性繊維であることを特徴とする請求項１から１４のいずれかに記載の弾性繊維。
【請求項１６】
ポリウレタン弾性繊維の吸湿率が５％以上であるポリウレタンウレア弾性繊維であることを特徴とする請求項１５に記載の弾性繊維。
【請求項１７】
請求項１〜１６のいずれかの弾性繊維を芯糸に、かつ少なくとも１種以上の非弾性繊維を鞘糸に用いたカバリング弾性糸。
【請求項１８】
請求項１〜１７のいずれかの弾性繊維及び／またはカバリング弾性糸をもちいている布帛。
【請求項１９】
表面粗さＳＭＤの値が３ミクロン以上であることを特徴とする請求項１８に記載の布帛。
【請求項２０】
経編地または緯編地であることを特徴とする請求項１８または１９に記載の布帛。
【請求項２１】
交編編地であることを特徴とする請求項２０に記載の布帛
【請求項２２】
請求項１８から２１のいずれかの布帛を用いた繊維製品。
【請求項２３】
繊維製品がパンティーストッキング、肌着、スポーツ衣類、アウターのいずれかであることを特徴とする請求項２５に記載の繊維製品。
【請求項２４】
膨潤性微粒子を溶媒に混合し、乾式紡糸法にて製造する請求項１から１６のいずれかに記載の弾性繊維の製造方法。
【請求項２５】
膨潤性微粒子の溶媒に対する膨潤度が１０％以上２００％以下であることを特徴とする請求項２４に記載の弾性繊維の製造方法。
【発明の詳細な説明】
【技術分野】
【０００１】
本発明は摩擦特性に優れた緯段が発生し難い弾性繊維およびカバリング糸に関し、それらを用いた外観品位に優れるだけではなく、吸湿性を具備した快適性に優れる布帛およびパンティーストッキング、肌着等の繊維製品に関する。
【背景技術】
【０００２】
ポリウレタン系弾性繊維とポリアミド系合成繊維とからなる伸縮性布帛は、主にファンデーション、ソックス、水着、スポーツウエア、レオタード等、多分野の衣料に伸縮機能素材として使用されている。
【０００３】
中でも被覆弾性糸（例えばシングル又はダブルカバリングしたいわゆるカバリング糸、流体交絡による交絡加工糸）と非弾性糸とで構成された混用布帛、例えば交編パンティストッキングは、弾性糸に仮撚加工糸や原糸をカバリングした被覆弾性糸と非弾性糸とを交編したものであるが、染色するといわゆる緯段が発生し、その改善が要求されていた。
【０００４】
経編地においても経筋等の欠点を減少させる為に、編立て及び検査工程において、厳しい生産管理が必要になり、歩留まりが大幅に低下していた。加えて、染色加工工程において経筋の目立ち易い色調や無地染めを避け、欠点の目立ちにくいプリント染色を行うことを余儀なくされていた。
【０００５】
またナイロン６、ナイロン６６繊維に代表されるポリアミド繊維との交編織物においても、ポリウレタン系弾性繊維が染まらないことにより、弾性繊維が伸縮性布帛の外側に露出する、いわゆる、目むきによって布帛の外側にちらちらとポリアミド繊維とは異色の弾性繊維が顔をのぞかせたり、弾性繊維特有のぎらぎらとした光沢、いわゆる、ぎらつきという現象が起こり、著しく布帛の品位を落としているのが現状である。
【０００６】
上記のような問題はポリウレタン弾性繊維は他の衣料用繊維に比べてヤング率が低く、非常に伸びやすいことが原因となっており、よって整経、編み立て等の加工工程におけるガイド等の摩擦抵抗は小さくしなければならない。また、糸同士の粘着性が大きいので粘着防止を有する油剤を付与しなければチーズ上で糸が互いに粘着して解舒性が悪くなり、後加工工程で糸切れが多発する欠点を有している。従って、糸の摩擦抵抗を低下させ（いわゆる平滑性を良くし）、更に解舒性を向上させることが重要であり、そのためにポリウレタン弾性繊維は他の合繊に比べるとかなり多くの油剤を紡糸工程で付着させるのが常である。
【０００７】
特に近年、ポリウレタン弾性繊維は４００〜１０００ｍ／分という大きな速度で使用されることから、高速走行時における摩擦抵抗を特に小さくすることが要望されている。ところが油剤付着率が高いと、糸が接触する編み機のガイドや編み針等に油剤やスカム（油剤成分によって抽出された糸中のオリゴマーや油剤中の固体または高粘度成分が固体またはペースト状になって分離したもの）が多量に付着するから、製品汚損や風綿吸着による目詰まり等を生じる欠点があり、たびたび掃除する必要が生じる。また、チーズやビームから油剤のしみ出しを起こして、器具、機械等を汚染する欠点も有している。
【０００８】
従来、糸の粘着性と摩擦抵抗を小さくするため、平滑剤としてタルクを用いたり、鉱物油を主体として、これに種々の高級脂肪酸エステル、高級アルコールのエチレンオキサイド付加物、高級脂肪酸のエチレンオキシド付加物、金属石鹸、変成シリコーン等を配合した配合油剤をもちいることが試みられている（例えば、特許文献１、２）。しかし、これらの方法も充分な粘着防止効果が得られなかったり、平滑剤が紡糸機、整経機、編み機等に重大な磨耗を生じさせたり、整経、編み立ての工程のスカムを発生し、糸切れ、製品品位低下等を惹起するなどの欠点を有している。この方法では膠着防止効果が不十分であったり、あるいは高級脂肪酸のマグネシウム塩の凝集は抑制されるが、弾性糸同志の摩擦が低下しすぎて、巻糸体の形状が不良となったり、巻糸体から解舒する際に巻糸体の形状が崩れて糸切れが発生するという問題がある。また、この方法は、弾性糸表面にアミノ基が多数存在すると糸の黄変の原因となったり、これを身につけると皮膚障害を起こす。これを改善するため、アミノ変性シリコーンの量を減少させると高級脂肪酸のマグネシウム塩の凝集による糸切れ等が多発する。
【特許文献１】特公昭６３−８２３３号公報
【特許文献２】特開平１０−２５９５７７号公報
【０００９】
また、製糸を構成する合成繊維糸条の単繊維表面に微細な凹凸を形成させることにより、糸と糸、或いは単繊維と単繊維が接触した時の摩擦抵抗を小さくしタオル目の発生のない、高品位の縫製品が得られることが開示されている。（例えば、特許文献３参照）これは、表面がフラットな鏡面ガラスと鏡面ガラスを接触させた時にはピタリとくっついて移動させにくい（摩擦抵抗が大きい）のに比べ、表面に微細な凹凸を有するスリガラスとスリガラスを接触させた時には楽々と移動出来る（摩擦抵抗が小さい）のと同じ現象を利用したものとされている。
【特許文献３】特開平６−１７０７０７号公報
【００１０】
しかし上記の発明においてはリン化合物とアルカリ土類金属化合物とを反応させることにより析出させた内部析出系微粒子を、０．１重量％以上０．５重量％未満均一に分散含有するポリエステルであって、該糸条をアルカリ化合物の水溶液で減量し微細孔を形成させるものであることから、加工処理を必要とするだけでなく、ポリウレタンでは減量加工をしてもポリエステルみたいに凹凸が形成されないといった課題があり、それはアルカリ溶出性無機微粒子であるシリカゾル、微粒子状シリカ、アルミナゾル、粒子状アルミナ、極微粒酸化チタン、炭酸カルシウム、カオリン等を用いた場合でも同様である。さらに布帛ではなく糸の状態で凹凸を形成させるためには巻き取られたチーズ状態で加工する必要があるが、弾性を有するポリウレタンは巻取硬度が高く、弾性を有しないポリエステルのようにソフトに巻き取ることができないため、チーズ処理をすることでチーズ内部まで均一に凹凸を形成することができないといった問題が残されていた。
【００１１】
主にポリエステルの深色化を目的に様々な方法などが開示されている（例えば、特許文献４〜６、非特許文献１）が、弾性繊維を用いた布帛の品位を改善するために繊維表面に微細な凹凸を設けることを利用したことはなかった。
【特許文献４】特公昭５９−１１７０９号公報
【特許文献５】特公昭４６−２６８８７号公報
【特許文献６】特開昭５２−９９４００号
【非特許文献１】繊維工学Vol.22（No.5）p360〜368（May、1969）
【発明の開示】
【発明が解決しようとする課題】
【００１２】
本発明はこのような現状を鑑み、前記従来技術の問題を解決し、これらの粘着防止と平滑性の向上を合わせ持つスパンデックス弾性糸を提供し、品位の優れた布帛とそれらの製造方法を提供するものである。
【課題を解決するための手段】
【００１３】
本発明はかかる問題について鋭意検討した結果、上記課題を解決するために本発明は下記の構成からなる。
１．繊維表面に凹部および／または凸部を有する弾性繊維。
２．凹部および／または凸部が繊維長手方向に連続したものでないこと特徴とする上記１に記載の弾性繊維。
３．繊維表面上の凸部の最大高さが１μｍ以上であることを特徴とする上記１または２に記載の弾性繊維。
４．油剤付着量が８重量％以下であることを特徴とする上記１から３のいずれかに記載の弾性繊維。
５．１００ｍ／ｍｉｎにおけるナイロン繊維との摩擦が８ｇ以下であることを特徴とする上記１から４のいずれかに記載の弾性繊維。
６．１００ｍ／ｍｉｎにおけるナイロン繊維との摩擦の変動幅が２ｇ以下であることを特徴とする上記１から５のいずれかに記載の弾性繊維。
７．単糸断面の異形度が１．２以上であることを特徴とする上記１から６のいずれかに記載の弾性繊維。
８．１０ｍ／ｍｉｎにおける弾性繊維と弾性繊維との摩擦が３．５ｇ以上であることを特徴とする上記１から７のいずれかに記載の弾性繊維。
９．有機微粒子を含有することを特徴とする上記１から８のいずれかに記載の弾性繊維。
１０．有機微粒子が膨潤性であることを特徴とする上記９に記載の弾性繊維。
１１．有機微粒子がジメチルアセトアミドに不溶であることを特徴とする上記９または１０に記載の弾性繊維。
１２．有機微粒子がジメチルアセトアミドに対して１０％から２００％の膨潤性を有することを特徴とする上記９から１２のいずれかに記載の弾性繊維。
１３．有機微粒子の水分膨潤度が１５０％以下であることを特徴とする上記９から１２のいずれかに記載の弾性繊維。
１４．有機微粒子が親水性基を有するアクリレート系架橋体であることを特徴とする上記９から１３のいずれかに記載の弾性繊維。
１５．弾性繊維がポリウレタン弾性繊維であることを特徴とする上記１から１４のいずれかに記載の弾性繊維。
１６．ポリウレタン弾性繊維の吸湿率が５％以上であるポリウレタンウレア弾性繊維であることを特徴とする上記１５に記載の弾性繊維。
１７．上記１〜１６のいずれかの弾性繊維を芯糸に、かつ少なくとも１種以上の非弾性繊維を鞘糸に用いたカバリング弾性糸。
１８．上記１〜１７のいずれかの弾性繊維及び／またはカバリング弾性糸をもちいている布帛。
１９．表面粗さＳＭＤの値が３ミクロン以上であることを特徴とする上記１８に記載の布帛。
２０．経編地または緯編地であることを特徴とする上記１８または１９に記載の布帛。
２１．交編編地であることを特徴とする上記２０に記載の布帛
２２．上記１８から２１のいずれかの布帛を用いた繊維製品。
２３．繊維製品がパンティーストッキング、肌着、スポーツ衣類、アウターのいずれかであることを特徴とする上記２５に記載の繊維製品。
２４．膨潤性微粒子を溶媒に混合し、乾式紡糸法にて製造する上記１から１６のいずれかに記載の弾性繊維の製造方法。
２５．膨潤性微粒子の溶媒に対する膨潤度が１０％以上２００％以下であることを特徴とする上記２４に記載の弾性繊維の製造方法。
【発明の効果】
【００１４】
弾性繊維の摩擦特性を最適化することで取り扱い性に優れ、製品の品位が向上し、さらには吸湿性に優れるため衣料に使用した場合快適なものとなる。
【発明を実施するための最良の形態】
【００１５】
本発明の弾性繊維は繊維表面に凹部および／または凸部を有することが好ましい。弾性繊維の繊維表面に形成された凹部および／または凸部が動摩擦に影響し、それが布帛の品位の向上に大きく寄与することを本発明者らは発見した。弾性繊維の繊維表面に凹部および／または凸部を形成することで、テンション変動の原因の一つであった編成時におけるガイドや編み針とのスティックスリップ現象が解消し、編地の品位が著しく向上するのである。凹部および／または凸部を有さない弾性繊維はガイドや編み針との接触面積が大きいため摩擦力が大きく働き、時に糸長手方向の摩擦変動から編段やストリークといった品位欠点が発生しやすかった。
【００１６】
また、その繊維表面の凹部および／または凸部は繊維長手方向に連続したものでない方が好ましい。繊維長手方向に連続したもはガイド等との接触面積が小さくなり、摩擦力低減には効果はあるが、連続しているよりも非連続な凹部および／または凸部であるほうが相手糸との摩擦が低減し、編成時のテンション歪みを分散し、均一化しているのではないかと推定している。繊維表面の凹部および／または凸部は繊維長手方向に連続したものとしては、特開平１１−２７９８９７のような歯形断面が例としてあげられる。
【００１７】
さらに繊維表面の凸部の最大高さが１μｍ以上であることが好ましい。凸部の最適な高さは繊維表面の曲率にも影響するとは予想されるが、通常の衣料に用いる弾性繊維であれば上記範囲の高さで製品品位の向上が図れる。１μｍ未満であると凹部および／または凸部の個数次第では繊維表面の摩擦が低くならず製品品位が悪くなりやすい。より好ましくは２μｍ以上であり、さらには３μｍ以上が一層好ましい。但し、あまりにも凸部の最大高さが高すぎると、摩擦時に凸部が脱落し易くなるので、１０μｍ以下であることが好ましい。
【００１８】
本発明の弾性繊維は油剤付着量が８重量％以下で有ることが好ましい。８重量％を越える場合、例えば繊維表面摩擦を低下させるためにシリコン系のオイルを８重量％を越えて付着させた場合、ガイド等に油剤カスがたまり、そのままにしておくとテンションがだんだん高くなり、あるところで油剤カスが落ちたり糸に引っ付いて布帛に付着することで品位が低下したり、それを防止するために頻繁に清掃することで操業性が低下しやすいといった問題があった。本発明の弾性繊維は繊維表面に凹部および／または凸部を設けることで繊維表面摩擦を低下させることができ、その分油剤付着量を低減できるのも大きな特徴の一つであり、そうすることで、品位や操業性が向上する。より好ましくは６重量％以下であり、さらには４重量％以下が一層好ましい。
【００１９】
本発明の弾性繊維は１００ｍ／ｍｉｎにおけるナイロン繊維との摩擦が８ｇ以下で有ることが好ましい。弾性繊維はとくにナイロン繊維と組み合わせて使用される場合が多く、その場合、上記記載のように編成時のテンション歪みを分散し均一化するためナイロン繊維との摩擦特性が製品品位に影響するのである。８ｇを越えるとわずかなテンションの変化でもそれに対応する弾性繊維の伸張率の変化割合が大きく製品品位に影響しやすい。換言すればテンションの絶対値が低い方が多少のテンション変動があっても、それに対応する弾性繊維の伸張率の変化割合が小さく製品品位にはあまり影響しない。より好ましくは６ｇ以下であり、さらには４ｇ以下が一層好ましい。
【００２０】
また、摩擦特性として１００ｍ／ｍｉｎにおけるナイロン繊維との摩擦の変動幅が２ｇ以下であることが好ましい。２ｇを越えると糸長手方向の摩擦変動幅が大きすぎ、品位が安定しにくくなる。摩擦の変動幅はずばり製品品位に影響し、できるかぎり変動幅が小さい方が製品品位が良くなり、編段やストリークが低減される。この理由としては本発明の弾性繊維の繊維表面には全体的にランダムに凹部および／または凸部を有するために糸条走行時には摩擦力の変動が少なくなるためであると考えている。より好ましくは１ｇ以下であり、さらには０．７ｇ以下が一層好ましい。
【００２１】
本発明の弾性繊維は単糸断面の異形度が１．２以上であることが好ましい。異形断面であることで肌との接触面積が低減しサラサラ感が向上するが、１．２未満であると繊維表面の凹部及び／または凸部の数が少ない場合、サラサラ感が確認しづらくなることがある。異形度は単糸断面の外接円の半壊を内接円の半径で除した比で表され、より好ましくは１．５以上であり、さらには２以上が一層好ましい。但し、あまりにも異形度が大きいと紡糸操業性が悪くなる場合があり、１０以下であることが好ましい。
【００２２】
本発明の弾性繊維は１０ｍ／ｍｉｎにおける弾性繊維同士の摩擦が３．５ｇ以上で有ることが好ましい。低速走行時の弾性繊維同士の摩擦は弾性繊維の巻き形状体の崩れやすさと相関があり、３．５ｇ未満の場合、チーズの取扱い時、あるいは糸を解舒する時などに綾落ちと呼ばれるパッケージ側面からの端部の糸崩れが発生しやすくなる。より好ましくは４．５ｇ以上であり、さらには５ｇ以上が一層好ましい。但し、あまりにも弾性繊維同士の摩擦が大き過ぎると、この場合にも解舒性が悪くなるので、２０ｇ以下であることが好ましい。
【００２３】
本発明の弾性繊維は有機微粒子を含有することが好ましい。理由は定かではないが、無機微粒子よりも有機微粒子の方が編地の品位が良い。推測ではあるが、有機微粒子の方がモース硬度が低く、ナイロン等の相手糸を引っかけることなく滑らせているせいではないかと思われる。
【００２４】
有機微粒子の弾性繊維に対する含有量は１重量％以上であることが好ましい。更に好ましくは４重量％以上、一層好ましくは８重量％以上である。１重量％より小さいと、繊維表面に凹部及び／または凸部を形成しにくく、また吸湿性が乏しくなり好ましくない。但し、あまりにも含有量が大きくなり過ぎると紡糸段階での曳糸性が低下し、断糸が多くなるので、４０重量％以下であることが好ましく、更に好ましくは２０重量％以下である。
【００２５】
本発明で好ましく用いられる有機微粒子はその２０℃６５％ＲＨにおける水分率の大きさから、非生体系ポリマーの有機微粒子であることが好ましく、特に好ましい化学組成は後述するが、２０℃×６５％ＲＨでの有機微粒子の水分率は３０％以上であることが好ましい。更に好ましくは３５％以上、最も好ましくは４０％以上である。従来、吸湿性があるとされる微粒子の中で、最も吸湿性が高いと考えられるものはウールパウダーやケラチンのパウダーであるが、２０℃×６５％ＲＨでの水分率は高々１５％である。そのほか、デンプンやセルロース、シルク、コラーゲンなどの多糖類系微粒子や蛋白質系微粒子は前記のウールパウダーやケラチンパウダーより小さい８〜１２％程度である。その他尿素樹脂系やメラミン樹脂系のパウダーもあるが、２０℃×６５％ＲＨでの水分率は３０％に遠く及ばないと考えられ、好ましくない。
【００２６】
本発明の弾性繊維は膨潤性を有する有機微粒子を含有することが好ましい。乾式紡糸は繊維となる成分を溶解した溶液をノズルから吐出したのちに熱風で乾燥させるが、その時にあらかじめ溶媒あるいはその他の液体で有機微粒子を膨潤させその溶液に混合して吐出、乾燥することで、脱溶媒された繊維の表面に凹部及び／または凸部を形成しやすくなることが分かった。無機微粒子のような膨潤性のないものを添加した場合では繊維の表面にできる凹凸はあまり顕著でなく、従来で有ればポリエステルの場合では減量加工をしてはじめて凹凸が顕著に現れる。しかし本発明の場合は熱風による乾燥で繊維内の溶媒が除去され、一方、それとはおそらく同時ではないタイミングで有機微粒子内の溶媒あるいは液体が除去されることで顕著な凹凸を形成しているものと推測している。
【００２７】
上記のような製法を採用する場合、一般的なウレタン弾性繊維の製造時に溶媒として採用されているジメチルアセトアミドに対して上記有機微粒子は不溶であることが好ましく採用される。有機微粒子がこれらの溶媒に溶解してしまう場合、通常の乾式紡糸においては有機微粒子は形状をとどめず完全な溶液となるため、繊維の表面に顕著な凹部及び／または凸部を形成しない。これはポリエチレングリコール等のポリマーをウレタンと混合し、溶媒を用いて乾式紡糸した過去の発明からも知ることができる。ウレタンの溶媒として採用されているジメチルアセトアミドに対して有機微粒子が不溶であることで、従来設備を用いて繊維の表面に凹部及び／または凸部を有する弾性繊維を容易に製造できる。
【００２８】
また、本発明の弾性繊維に好ましく含有されている有機微粒子がジメチルアセトアミドに対して１０％から２００％の膨潤性を有することが好ましい。一般的なウレタン弾性繊維の製造時に溶媒として採用されているジメチルアセトアミドに対して膨潤性を有していれば、従来設備をそのまま転用し、重合を完了させた後の任意の段階で、有機微粒子あるいはポリウレタン溶液に使用している溶媒で分散した有機微粒子を添加し、紡糸することができる。膨潤性が１０％未満であると顕著な凹部及び／または凸部を形成しにくく、２００％を越えると、乾式紡糸の時に溶媒を十分除去できず繊維の強力が著しく低下したり、あるいは紡糸糸切れが発生しやすいため好ましくない。より好ましくは２０〜１００％であり、さらには３０〜７０％が一層好ましい。
【００２９】
本発明の弾性繊維に好ましく含有されている有機微粒子の水分膨潤度が１５０％以下で有ることが好ましい。膨潤度が１５０％を超えると、ポリウレタン系弾性繊維に含まれる微粒子自体が水分による膨潤を生じるため、繊維に変形が生じ、カバリングや編成での断糸や、品位不良の原因となる。高吸放湿性微粒子の膨潤度は小さい程よい。より好ましくは１００％以下である。本発明のポリウレタン系弾性繊維においては、吸湿による膨潤は有機微粒子のみに小さく起こるだけで、繊維を形成しているポリウレタン系ポリマーはほとんど吸湿による膨潤を起こさないため、断糸や品位不良の後加工上の問題が少ない。
【００３０】
本発明の弾性繊維に好ましく含有されている有機微粒子が親水性基を有するアクリレート系架橋体、つまり非生体系ポリマーからなる高吸放湿性有機微粒子であることが好ましく、アクリロニトリルを５０重量％以上含むアクリロニトリル系重合体にヒドラジン、ジビニルベンゼン又はトリアリルイソシアヌレート処理により架橋構造を導入し、残存しているニトリル基を加水分解により塩型カルボキシル基に化学変換せしめたものであって、塩型カルボキシル基を１．０ｍｍｏｌ／ｇ以上有することが好ましい。限定されるものではないが、より具体的には、（ａ）アクリロニトリルを８５重量％以上含有するアクリロニトリル系重合体に、窒素含有量の増加が１．０〜１５．０となるようヒドラジン処理により架橋構造を導入し、残存しているニトリル基を加水分解により塩型カルボキシル基に化学変換せしめたものであって、塩型カルボキシル基を１．０ｍｍｏｌ／ｇ以上有するアクリル系金属変換粒子、（ｂ）ジビニルベンゼンまたはトリアリルイソシアヌレートによる架橋構造が導入され、かつ、アクリロニトリルを５０重量％以上含むアクリロニトリル系重合体において、残存しているニトリル基を加水分解により塩型カルボキシル基に化学変換せしめたものであって、塩型カルボキシル基を２．０ｍｍｏｌ／ｇ以上有するアクリル系金属変換粒子などが挙げられる。
【００３１】
これら金属変換粒子は架橋アクリル系重合体微粒子であるが、その出発微粒子であるアクリロニトリル系重合体において、アクリロニトリルと併用するモノマーとしては、ハロゲン化ビニル、ハロゲン化ビニリデン、アクリル酸エステル、メタクリル酸エステル、ｐ−スチレンスルホン酸などのスルホン酸含有モノマーおよびその塩、アクリル酸などのカルボン酸含有モノマー及びその塩、アクリルアミド、スチレン、酢酸ビニルなどが挙げられる。
【００３２】
物性低下を防ぎ、紡糸操業性および加工通過性を良好にするため、粒径が２０μｍ以下、好ましくは１０μｍ以下、５μｍ以下であることが更に好ましい。最も好ましくは２μｍ以下である。これは、前述した目的を達成するために、紡糸過程において高吸放湿性微粒子を繊維に分散させる必要があるからである。粒径が２０μｍより大きいと、添加混合後に粒子が偏析するとともに、繊維表面にブリードアウトするため、紡糸糸切れや後加工でのスカム付着による断糸の原因となる。但し、あまりにも平均粒径が小さ過ぎると、微粒子間の凝集が起こりやすくなり、かえってポリウレタン系弾性繊維内での分散性が悪くなるので、０．１μｍ以上であることが好ましい。
【００３３】
出発アクリロニトリル（AN）系重合体微粒子を得る方法としては、特に限定はなく利用される用途に応じて、必要とされる粒子径に基づき適宜選択することができる。例えば、ミクロンオーダー以下の極微粒子を得ようとする場合、乳化重合、懸濁沈殿重合、マイクロエマルジョン重合などを用いることができる。また、数１００μｍ前後、あるいはそれ以下の粒子を得ようとする場合には懸濁重合などにより該微粒子を得ることができる。なお、吸湿速度を速くし、また添加剤として使用した時に、被添加物の外観・物性に影響を与えないという点からは粒子径が１０μｍ以下であるものが好ましい。
【００３４】
出発AN系重合体微粒子に、ヒドラジン架橋を導人する方法としては、窒素含有量の増加が 1.0〜15.0重量％となる手段である限り特に限定はないが、ヒドラジン濃度 １％〜80％，温度50〜１２０ ℃で 0.２〜１０ 時間処理する手段が工業的に好ましい。ここで、窒素含有量の増加とは原料AN系重合体微粒子の窒素含有量（重量％対微粒子）とヒドラジン架橋AN系重合体微粒子の窒素含有量（重量％対微粒子）との差をいう。なお、窒素含有量の増加が下限に満たない場合は、次工程のカルボキシル基導入のための加水分解により微粒子が水に溶解してしまい、好ましくない。また、上限を超える場合には、次工程で1.0 m mol/g 以上のカルボキシル基を導入すること困難となり、好ましくない。本発明である該増加が 1.0〜15.0重量％となる条件については、反応の温度、濃度、時間等の反応因子と窒素含有量の増加の関係を実験で明らかにすることにより、容易に決定できる。ここに使用するヒドラジンとしては、水加ヒドラジン、硫酸ヒドラジン、塩酸ヒドラジン、硝酸ヒドラジン、臭素酸ヒドラジン等が例示される。
【００３５】
次に、加水分解反応により、ヒドラジン架橋されずに残存しているニトリル基を実質的に消失させ、1.0m mol/g以上の塩型カルボキシル基を導入する方法としては、アルカリ金属水酸化物、アンモニア等の塩基性水溶液、或いは硝酸、硫酸、塩酸等の鉱酸または、蟻酸、酢酸等の有機酸を添加し、加熱処理する手段が挙げられる。本発明である塩型カルボキシル基量が1.0m mol/g以上となる条件については、反応の温度、濃度、時間等の反応因子と導入される塩型カルボキシル基量の関係を実験で明らかにすることにより、容易に決定できる。なお、前記架橋結合の導入と同時に加水分解反応を行うことも出来る。ここにおいて、酸で加水分解した場合にはカルボキシル基を塩型に変換することが好ましい。
【００３６】
カルボキシル基を塩型にする方法としては、上述した加水分解粒子を下記に例示する各種の塩型の水酸化物又は塩で処理する方法が好適である。カルボキシル基の塩型としては、Li，Na，K 等のアルカリ金属、Be，Mg，Ca，Ba等のアルカリ土類金属、Cu，Zn，Al，Mn，Ag，Fe，Co，Ni等の他の金属、NH4 ，アミン等の有機の陽イオンを挙げることか出来る。なお、塩型カルボキシル基が上記下限に満たない場合には高吸放湿性が得づらいので好ましくない。塩型は２種以上を混合しても良いことは勿論である。
【００３７】
本発明の弾性繊維はポリエステル系、ポリエーテル・エステル系、ポリウレタン系等特に限定されるものではないが、中でもポリウレタン弾性繊維、特にポリウレタンウレア弾性繊維が弾性回復特性に優れ、様々な用途に展開することができるため一層好ましい。
【００３８】
ここでいうポリウレタン弾性繊維に用いるポリウレタン重合体は、ポリオールと過剰モルのジイソシアネート化合物からなる両末端がイソシアネート基である中間重合体を、Ｎ，Ｎ‘−ジメチルアセトアミド、ジメチルスルホキシドなどの不活性な有機溶剤に溶解し、ジアミン化合物を反応させて得ることができる。
【００３９】
上記ポリオールとしては特に制限はないが、例えばポリマージオールなどが挙げられる。具体的には、ポリオキシエチレングリコール、ポリオキシプロピレングリコール、ポリオキシテトラメチレングリコール、ポリオキシペンタメチレングリコールおよびポリオキシプロピレンテトラメチレングリコールなどのポリエーテルジオール、アジピン酸、セバシン酸、マレイン酸、イタコン酸、アゼライン酸およびマロン酸などの二塩基酸の一種または二種以上とエチレングリコール、１，２−プロピレングリコール、１，３−プロピレングリコール、２，２−ジメチル−１，３−プロパンジオール、１，４−ブタンジオール、２，３−ブタンジオール、ヘキサメチレングリコールおよびジエチレングリコールなどのグリコール一種または二種以上とから得られるポリエステルジオール、ポリ−ε−カプロラクトンおよびポリバレロラクトンなどのポリラクトンジオール、ポリエステルアミドジオール、ポリエーテルエステルジオール、ポリカーボネートジオールなどから選択することができる。
【００４０】
ジイソシアネート化合物としては、脂肪族、脂環族および芳香族のジイソシアネート化合物であれば特に制限されない。例えば、メチレン−ビス（４−フェニルイソシアネート）、メチレン−ビス（３−メチル−４−フェニルイソシアネート）、１，４−トリレンジイソシアネート、２，６−トリレンジイソシアネート、ｍ−およびｐ−フェニレンジイソシアネート、ｍ−およびｐ−キシリレンジイソシアネート、メチレン−ビス（４−シクロヘキシルイソシアネート）、１，３−および１，４−シクロヘキシレンジイソシアネート、トリメチレンジイソシアネート、テトラメチレンジイソシアネート、ヘキサメチレンジイソシアネート、イソホロンジイソシアネートなどが挙げられる。
【００４１】
鎖延長剤としてのジアミン化合物は特に制限されるものではないが、例えばエチレンジアミン、プロピレンジアミン、トリメチレンジアミン、ヘキサメチレンジアミン、１，２−シクロヘキサンジアミン、１，３−シクロヘキサンジアミン、１，４−シクロヘキサンジアミンおよびヒドラジンなどが挙げられる。
【００４２】
本発明のポリウレタン弾性繊維は、２０℃×６５％ＲＨにおける吸湿率が５％以上であることが好ましい。５％未満であると吸湿性が低すぎるためむれを感じやすくなる。より好ましくは５．５％以上であり、さらには６％以上が一層好ましい。但し、高い吸湿率を得ようと微粒子含有量をあまりにも増やし過ぎると、紡糸操業性が低下するので、２０℃×６５％ＲＨにおける吸湿率は２０％以下としておくことが好ましい。
【００４３】
吸湿性を付与する方策として、吸放湿性化合物をポリウレタン弾性繊維の原料であるポリウレタン重合体に添加混合し、紡糸することが有効である。吸湿性の高い剤等を布帛表面にバインダーを用いてパディング等により付着せしめたり、又は表面に露出する繊維に含有せしめる方法も考えられるが、風合いを損ねやすい難点がある他、パディング等においては洗濯耐久性が不十分になり易いという問題があり、あまり好ましくない。ポリウレタン弾性繊維は、通常の使用方法において布帛表面に露出することが少なく、風合いを損ねないという利点があり、ポリウレタン弾性繊維の内部に吸湿性の高い剤を含有せしめることが好ましい態様と言える。紡糸は乾式紡糸、湿式紡糸、溶融紡糸のいずれの方法によっても実施できるが、表面に凹部及び／または凸部を形成しやすいところから乾式紡糸が好ましく採用される。
【００４４】
本発明のポリウレタン系弾性繊維は、２０℃×６５％ＲＨと２０℃×９５％ＲＨにおける吸湿率の差が１．０％以上であることが好ましく、更に好ましくは２．０％以上である。この数値は、汗を吸収する能力を表し、この数値が大きいほどその能力の高いことを意味する。
【００４５】
本発明の弾性繊維を芯糸に、かつ少なくとも一種の非弾性繊維を鞘糸として使用されることが好ましい。本発明の弾性繊維は表面に凹部及び／または凸部を有することからカバリング糸にし、編立をしたときには外観がきれいなものとなる。これは上述したとおり、摩擦特性が優れていることから、鞘糸の巻付具合が均整なものとなるためと推定している。
【００４６】
本発明の弾性繊維を使用した布帛の表面粗さＳＭＤの値が３ミクロン以上であることが好ましい。ＳＭＤはＫＥＳと呼ばれる風合い評価方法の一つであって、その中のＳＭＤは布帛表面の粗さを示し、この値が大きいとドライ感を示し、逆に小さいとウェット感を表していると言われている。３ミクロン未満で有ればドライ感に乏しく、弾性繊維が吸湿性を有していても得られた布帛がべたついたものとなりやすく、快適な製品とはなりにくい。より好ましくは３．５以上であり、さらには４．０以上が一層好ましい。但し、あまりにもＳＭＤが大き過ぎると、ひっかかり易くなるので、２０ミクロン以下であることが好ましい。
【００４７】
弾性糸を裸糸の状態で使用した場合、あるいは本発明の弾性繊維を芯糸に、かつ少なくとも一種の非弾性繊維を鞘糸としたカバリング糸を使用した場合でも、布帛の品位が向上することが分かった。一般的にポリウレタン弾性繊維は染まらないので交編織した場合、例えばインナー肌着やダイレクトニットインパンスト、ベア天竺といったベア状態でポリウレタン弾性繊維を使用する布帛においては編段やストリークが発生しやすかった。しかし本発明の弾性繊維は、ベア状態における摩擦特性が優れているため、カバリング糸の品位が良く、それに伴い該カバリング糸を用いた布帛の品位が向上し、当然、裸糸を用いた場合は摩擦が低いことから編テンションの変動が少なくなり、従来の弾性繊維に比べれば布帛品位が顕著に改善されるのである。
【００４８】
ポリウレタン弾性繊維と交編織する相手素材は熱可塑性合成繊維、天然繊維、再生繊維の何れであってもよいが、熱可塑性合成繊維にあってはポリエステル繊維、ポリアミド繊維のいずれかを、天然繊維においては綿、羊毛、再生繊維にあってはポリノジック繊維を採用することが望ましい。
【００４９】
相手素材とポリウレタン系弾性繊維を交編織する上で特に大きな制約を受けるものではないが、例えば交織する場合はポリウレタン系弾性繊維に相手素材を被覆する場合、ポリエステル繊維をポリウレタン系弾性繊維にカバリングして経糸及び／又は緯糸に用いるのが一般的である。又、相手素材と交編する場合、直接相手素材と引き揃えてニットインすることも、カバリング糸でニットインすることも可能である。
【００５０】
かかる方法にて得られた伸縮性織編物の染色加工については、生機をリラックス・精練後プレセットし、染色、乾燥、風合処理を行い、仕上げセットする一般的な加工工程の採用が可能である。
【００５１】
よって本発明の弾性繊維は経編地や緯編地に特に好適に採用でき、さらには裸糸を使用する交編編地において品位向上の効果が顕著である。たとえばそれらを用いた繊維製品としては従来公知のものに使用することができるが、特に編段やストリークといった問題の多かったパンティーストッキング、タイツ、肌着、スポーツ衣類、アウターに好適に採用でき、その中でもパンティーストッキング、肌着、水着に最適である。
【実施例】
【００５２】
以下、本発明を実施例に基づいて説明する。なお本発明で用いた評価方法は以下の通りである。
【００５３】
（評価方法の説明）
（Ａ）凸部の高さ
走査型電子顕微鏡を用いて、繊維の側面を１０００〜２０００倍に撮影し、繊維軸方向における約１００μｍ間の基底部を結んだ線と凸部の頂点との距離をメジャーで測定し、写真倍率で除して求める。
【００５４】
（Ｂ）油剤付着量
試料（弾性糸 ）約５グラムを正確にはかりとり、２００ｍｌの共栓付三角フラスコに入れる。１００ｍｌの石油エーテルを加え、室温で１０分間はげしく攪拌しながら浸漬させる。試料を取り出し、再び同温度、同容の新しい石油エーテルを用いて同じ操作を繰り返した後、風乾し、１０５±２℃の乾燥機中に１時間放置し乾燥する。
油剤付着量（％）＝（１−Ｗ’／Ｗ）×１００
ここにＷ ：試料採取時の重さ（グラム）、Ｗ’：処理後の試料の乾燥重量（グラム）
【００５５】
（Ｃ）摩擦とその変動幅
弾性糸／ナイロン糸の摩擦：弾性糸、ナイロン糸(東洋紡ナイロン５０Ｔ１２Ｆ−６９３)を２０℃６５％ＲＨの環境にある測定室にて１２時間シーズニングする。測定機器として図１に示す編成張力測定機（杉原計器株式会社製MODEL  KS-2）を用い、弾性糸を図１のようにセットし捲き取りローラーに捲きつける。ナイロン糸を弾性糸に対してフリーローラー2-3間で4回捲き付け、一端を固定し、一端に荷重30gを掛ける。捲き取りローラーを、１００ｍ／ｍｉｎの速度で回転させる。弾性糸の摩擦体入口の張力(T1)を、テンションメーターで測定し、T1が２．０gとなるよう、コンペンセーターで調整する。弾性糸の摩擦体出口の張力（Ｔ２）をロードセル（ORIENTEC  Japan製）にて２分間測定し、レコーダーに記録したチャートから、平均値、変動幅(最大値-最小値)を読み取る。
【００５６】
（Ｄ）弾性繊維同士の摩擦
弾性糸を２０℃６５％ＲＨの環境にある測定室にて１２時間シーズニングする。測定機器として図２に示す編成張力測定機（杉原計器株式会社製）を用い、弾性糸を図2のように通し、捲き取りローラーに捲きつける。捲き取りローラーを、１０ｍ／ｍｉｎの速度で回転させる。弾性糸/ナイロン糸摩擦測定と同様に、T1を２．０gに合わせて、T2を２分間測定し、レコーダーに記録したチャートから、平均値（ｆ１）を読み取る。続けてフリーローラー2、3をそれぞれ水平方向に360°回転し、弾性糸同士が接触するようにする。捲き取りローラーを、１０ｍ／ｍｉｎの速度で回転させる。T2を２分間測定し、レコーダーに記録したチャートから、平均値（ｆ２）を読み取り、下記式から弾性糸/弾性糸摩擦を算出する。
（式）弾性糸／弾性糸摩擦＝ｆ２−ｆ１
【００５７】
（Ｅ）異形度
走査型電子顕微鏡を用いて、繊維の断面を１０００〜２０００倍に撮影し、得られた断面写真に対して、繊維一本の断面における外接円の半径を内接円の半径で除した値を異形度とする。
【００５８】
（Ｆ）微粒子の水分膨潤度
１０５℃に設定した乾燥器中に２４時間入れて絶乾した試料約１ｇを１０ｍｌスクリュー管に入れ、垂直に保持し、試料上面をなるべく平らにして、目盛りからその時の体積Ｖ１（ｍｌ）を読み取る。スクリュー管に吸水後も試料上面より水面が高くなる量の純水を入れ、６時間垂直に放置後、試料上面の体積Ｖ２（ｍｌ）を目盛りから読み取る。微粒子の膨潤度は下記式によって求める。
膨潤度（％）= ｛（Ｖ２−Ｖ１）／Ｖ１｝×１００
【００５９】
（Ｇ）微粒子の水分率
試料約２ｇを洗浄し絶乾したシャーレに採取し、部分的に小さな穴をあけたアルミホイルをかぶせ、微粒子が飛び散らないように留意して、２０℃×６５％ＲＨに設定した恒温恒湿器中に２４時間入れた後のシャーレの重量Ｗ４を測定する。その後１０５℃に設定した乾燥機の中に２４時間入れた後のシャーレの重量Ｗ５（ｇ）を測定する。２０℃×６５％ＲＨにおける微粒子の水分率は下記式により求める。
水分率（％）＝｛（Ｗ４−Ｗ５）／Ｗ５｝×１００
【００６０】
（Ｈ）微粒子の平均粒径
光散乱光度計（大塚電子社製ＥＬＳ−８００型式）を用いて、光度計の添付仕様書に従って微粒子の平均粒径を求めた。
【００６１】
（Ｉ）有機溶媒の膨潤度
２０℃の環境下において、有機溶媒としてジメチルアセトアミド１００ｃｃの中に有機微粒子５ｇを投入し、２４時間放置する。その後有機微粒子を濾紙で濾過し、濾紙ごと重量Ｊ１を測定する。そしてあらかじめ測定していたジメチルアセトアミドで十分濡らした濾紙の重量Ｊ２から、下記式に基づいて算出する。
膨潤度（％）＝（Ｊ１−Ｊ２−５）／５×１００
【００６２】
（Ｊ）有機溶媒に対する不溶性
２０℃の環境下において、有機溶媒としてジメチルアセトアミド１リットルの中に
有機物１ｇを投入し、デシケーターで１時間攪拌する。その後有機物を濾紙で濾過し、
その後２０℃６５％ＲＨの室内において２４時間放置し溶媒を除去する。
有機物が載った濾紙の重量を測定し、当初測定しておいた濾紙のみの重量を引き有機物の重量（ｘ）を算出する。
下記式に基づき、有機物の溶解度が１０％以下のものを不溶であるとする。
溶解度（％）＝（１−ｘ）×１００
【００６３】
（Ｋ）弾性繊維の吸湿率
弾性繊維５ｇを石油エーテル１００ｍｌで洗浄した後、絶乾状態での重量Ｗ１（ｇ）を測定する。２０℃×６５％ＲＨの雰囲気下で２４時間放置した後の重量Ｗ２（ｇ）を測定し下記式（１）によって、２０℃×６５％ＲＨにおける吸湿率を求める。
２０℃×６５％ＲＨ、吸湿率（％）＝｛（Ｗ２−Ｗ１）／Ｗ１｝×１００
・・・・・・・・・・・・・（１）
更に、２０℃×９５％ＲＨの雰囲気下で２４時間放置した後の重量Ｗ３（ｇ）を測定し、下記式（２）によって、２０℃×９５％ＲＨにおける吸湿率を求める。
２０℃×９５％ＲＨ、吸湿率（％）＝｛（Ｗ３−Ｗ１）／Ｗ１｝×１００
・・・・・・・・・・・・・（２）
【００６４】
（Ｌ）ＳＭＤ
特開平０６−２８０１２５の〔００２１〕〜〔００２３〕に記載されている方法に準拠して測定した。
【００６５】
（実施例１）
主に弾性繊維に関しての実施例を記す。
分子量１８００のポリオキシテトラメチレングリコール２００部とメチレン−ビス（４−フェニルイソシアネート）４５部を８０℃で３時間反応させ、両末端イソシアネート基の中間重合体を得た。中間重合体を４０℃まで冷却した後、Ｎ，Ｎ−ジメチルアセトアミド３７５部を加え１０℃まで冷却した。エチレンジアミン４．０部、ジエチルアミン０．４部をＮ，Ｎ−ジメチルアセトアミド１４７．６部に溶解したジエチルアミン溶液を用意し、高速攪拌されている中間重合体溶液へジエチルアミン溶液を一気に添加し、溶液濃度３２．２重量％、粘度２５００ポイズ（３０℃）のポリウレタン重合体溶液を得た。
【００６６】
こうして得たポリウレタン重合体溶液に、ｎ−ブチルアミン／Ｎ，Ｎ−ジメチルヒドラジン末端封鎖ポリマー４％、ベンゾトリアゾール系化合物、ヒンダードフェノール系化合物を添加混合する。
【００６７】
一方、アクリロニトリル450部、アクリル酸メチル40部、P-スチレンスルホン酸ソーダ16部及び水1181部を2l容量のオートクレイブ内に仕込み、更に重合開始剤としてジ-tert-ブチルパーオキサイドを単量体全量に対して 0.5％添加した後、密閉し、次いで撹拌下において 150℃の温度にて23分間重合せしめた。反応終了後、撹拌を継続しながら約90℃まで冷却し、平均粒子径 0.5μm （光散乱光度計で測定）の原料微粒子Ｉの水分散体を得た。原料微粒子Ｉの水分散体に、浴中濃度が35％となるようにヒドラジンを加え、102℃で 2.5時間架橋処理を行った。続いて浴中濃度が10％となるようにNaOHを加え、 102℃で 5時間加水分解処理を行った後、セルロースチューブに入れて流水中で 1週間透析・脱塩し、微粒子の水分散体を得た。平均粒径０．５μｍ（光散乱光度計で測定）、ジメチルアセトアミドに対する膨潤度および溶解度がそれぞれ６０％と２％であり、水分膨潤度８０％、２０℃×６５％ＲＨにおける水分率が４５％の高吸放湿性有機微粒子（ナトリウム塩型カルボキシル基量は５．４ｍｍｏｌ／ｇであった）を１５重量％前記ポリウレタン重合体溶液に添加し、ミキサーにて３時間混合し紡糸原液とした。
【００６８】
紡糸原液を孔径０．６ｍｍの口金から吐出し、２４５℃の加熱空気を流した紡糸筒内押し出し、油剤を４％ＯＷＦ付与して速度５５０ｍ／分で巻き取った。得られた糸条を４０℃で７２時間加熱処理し、後加工に供する３３ｄｔｅｘ、２フィラメントのポリウレタン弾性繊維を得た。得られたポリウレタン弾性繊維の断面は繭型で、異形度は２．１であり、高さ３．５μｍの凸部を有していた。２０℃×６５％ＲＨにおける吸湿率は６．５％、２０℃×９５％ＲＨにおける吸湿率は１３．８％であった。弾性繊維の摩擦特性はナイロン繊維との摩擦は２．４ｇであり、その変動幅は０．５ｇであった。またウレタン繊維同士の摩擦は５．２ｇであった。
【００６９】
得られた弾性繊維に、巻き糸としてナイロン６の通常延伸糸１０ｄｔｅｘ、５ｆｉｌの糸条を用い、カバリングの際の芯糸ドラフトを３．３、下撚り数２９００回／ｍ、上撚り数２４５０回／ｍにそれぞれ設定し、ダブルカバリング糸を製造した。上記のカバリング糸とウーリーナイロン（１７デシテックス３フィラメント）を交互に４口パンティストッキング編み機（口径４インチ、編み針本数４００本)に供給し編立、プリセット、裁断、縫製、染色加工、ファイナルセットの一連の後加工を行いパンティストッキングを得た。表面感の均一性が非常に優れたものであった。得られたパンティーストッキングの表面粗さは４．７ミクロンで、ドライ感のあるものであった。２０名の着用テストを夏季に実施した。その結果、被験者２０名のうち、１９名が外観品位に優れるとし、また、１８名がさらさら感に優れ快適であるとの回答があった。
【００７０】
（実施例２）
有機微粒子の含有量を５％にした以外は実施例１に従い、弾性糸を作成した。得られたポリウレタン弾性繊維の断面は繭型で、異形度は２．１であり、高さ２．９μｍの凸部を有していた。２０℃×６５％ＲＨにおける吸湿率は５．３％、２０℃×９５％ＲＨにおける吸湿率は９．７％であった。弾性繊維の摩擦特性はナイロン繊維との摩擦は４．１ｇであり、その変動幅は０．８ｇであった。またウレタン繊維同士の摩擦は４．８ｇであった。ポリウレタン弾性糸３３デシテックスの糸とナイロン６の５６デシテックス−１２フィラメントを組合せてカールマイヤー社製トリコット編機（ＨＫＳ２／１８０インチ幅・２８ゲージ）を使用してハーフ組織ツーウエイトリコットの生地を編成した。この生地を  当業者の知る、通常の染色仕上加工を行ない  経密度１００コース／インチ、緯密度５８ウェール／インチの表面感の均一性が非常に優れた生地を得た。該生地を身生地に使用してショーツを作製した。２０名の着用テストを夏季に実施した。その結果、被験者２０名のうち、１７名が外観品位に優れるとし、また、１４名がさらさら感に優れ快適であるとの回答があった。
【００７１】
（実施例３）
アクリロニトリル、アクリル酸メチル、ｐ−スチレンスルホン酸ソーダ及び水からなる原料微粒子水分散体をヒドラジン架橋し、ＮａＯＨにて加水分解処理した、平均粒径０．５μｍ（光散乱光度計で測定）、ジメチルアセトアミドに対する膨潤度および溶解度がそれぞれ１０％と１％であり、水分膨潤度２１％、２０℃×６５％ＲＨにおける水分率が１１％の高吸放湿性有機微粒子（ナトリウム塩型カルボキシル基量は２．４ｍｍｏｌ／ｇであった）を調整作成したものを使用した以外は実施例１に従って弾性繊維を作成した。
得られたポリウレタン弾性繊維の断面は繭型で、異形度は２．１であり、高さ１．２μｍの凸部を有していた。２０℃×６５％ＲＨにおける吸湿率は４．４％、２０℃×９５％ＲＨにおける吸湿率は７．９％であった。弾性繊維の摩擦特性はナイロン繊維との摩擦は６．５ｇであり、その変動幅は１．３ｇであった。またウレタン繊維同士の摩擦は３．８ｇであった。さらに実施例１に従ってパンティーストッキングを作成した。得られたパンティーストッキングの表面粗さは３．１ミクロンで、ドライ感のあるものであった。２０名の着用テストを夏季に実施した。その結果、被験者２０名のうち、１５名が外観品位に優れるとし、また、１４名がさらさら感に優れ快適であるとの回答があった。
【００７２】
（実施例４）
紡糸原液を孔径０．４ｍｍの口金から吐出し、２３０℃の加熱空気を流した紡糸筒内押し出し、紡糸速度を２００ｍ／ｍｉｎとした以外は実施例１に従い弾性繊維を作成した。得られたポリウレタン弾性繊維の断面は丸形であり、高さ３．５μｍの凸部を有していた。２０℃×６５％ＲＨにおける吸湿率は５．８％、２０℃×９５％ＲＨにおける吸湿率は１２．３％であった。弾性繊維の摩擦特性はナイロン繊維との摩擦は４．３ｇであり、その変動幅は０．９ｇであった。またウレタン繊維同士の摩擦は５．１ｇであった。
さらにこの弾性繊維とナイロンフィラメント（４４デシテックス２０フィラメント）とを用い丸編地を製造した。表側糸としてナイロンフィラメントを配し弾性糸条を裏側糸となるように配して、２８Ｇ＊３８インチφのシングルニット丸編機にて天竺プレーテイン
グ編成を行った。その際の編成性はスムーズで糸切れ等もなかった。得られた生機を公知の方法で精錬、漂白、リラックス、染色、ソーピング、脱水、ファイナルセット（１６０℃＊４０秒）工程を通し仕上げ生地を得た。得られた生地の表面粗さは３．７ミクロンで、ドライ感のあるものであった。この生地をランニングシャツとし、２０名の着用テストを夏季に実施した。その結果、被験者２０名のうち、１６名が外観品位に優れるとし、また、１８名がさらさら感に優れ快適であるとの回答があった。
【００７３】
（実施例５）
２３５℃の加熱空気を流した紡糸筒内押し出し、紡糸速度を３００ｍ／ｍｉｎとした以外は実施例１に従い弾性繊維を作成した。得られたポリウレタン弾性繊維の断面は繭型で、異形度は１．５であり、高さ３．３μｍの凸部を有していた。２０℃×６５％ＲＨにおける吸湿率は６．１％、２０℃×９５％ＲＨにおける吸湿率は１３．２％であった。
弾性繊維の摩擦特性はナイロン繊維との摩擦は３．４ｇであり、その変動幅は０．７ｇであった。またウレタン繊維同士の摩擦は４．９ｇであった。
弾性糸を芯糸とし、１１デシテックス，５フィラメントのナイロンフィラメントを被覆用糸として、上記芯糸に該被覆用糸をＳ撚（若しくはＺ撚）に一重に被覆し、Ｓ撚シングル・カバリング糸（若しくはＺ撚シングル・カバリング糸）を得た。このカバリング加工の条件としては、芯糸を総ドラフト３．３倍に伸長し、被覆用糸のカバリング撚数を１５００Ｔ／ｍとして行った。次に、このシングル・カバリング糸のみでパンティストッキング編み機（口径４インチ、編み針本数４００本)にＳ撚とＺ撚を交互に供給し編立、プリセット、裁断、縫製、染色加工、ファイナルセットの一連の後加工を行いパンティストッキングを得た。得られたパンティーストッキングの表面粗さは３．５ミクロンで、ドライ感のあるものであった。
２０名の着用テストを夏季に実施した。その結果、被験者２０名のうち、１８名が外観品位に優れるとし、また、１８名がさらさら感に優れ快適であるとの回答があった。
【００７４】
（実施例６）
有機微粒子の含有量を２％にし、油剤付着量を１０％にした以外は実施例２に従い、弾性糸を作成した。得られたポリウレタン弾性繊維の断面は繭型で、異形度は２．１であり、高さ１．２μｍの凸部を有していた。２０℃×６５％ＲＨにおける吸湿率は２．０％、２０℃×９５％ＲＨにおける吸湿率は３．３％であった。
弾性繊維の摩擦特性はナイロン繊維との摩擦は７．２ｇであり、その変動幅は１．８ｇであった。またウレタン繊維同士の摩擦は３．５ｇであった。
さらに実施例２と同様にハーフ組織ツーウエイトリコットの生地を編成した。編成時に筬にオイルスカムが付着し、断糸が発生したが表面感の均一性がやや優れた生地を得た。該生地を身生地に使用してショーツを作製した。２０名の着用テストを夏季に実施した。その結果、被験者２０名のうち、１０名が外観品位に優れるとし、また、９名がさらさら感に優れるとの回答があった。
【００７５】
（実施例７）
４４ｄｔｅｘ、２フィラメントのポリウレタン弾性繊維を得た以外は実施例４に従って弾性繊維を得た。得られたポリウレタン弾性繊維の断面は丸形であり、高さ２．２μｍの凸部を有していた。２０℃×６５％ＲＨにおける吸湿率は５．４％、２０℃×９５％ＲＨにおける吸湿率は１１．５％であった。弾性繊維の摩擦特性はナイロン繊維との摩擦は３．３ｇであり、その変動幅は１．１ｇであった。またウレタン繊維同士の摩擦は３．８ｇであった。さらに実施例２に従いハーフ組織ツーウエイトリコットの生地を編成した。この生地を  当業者の知る、通常の染色仕上加工を行ない  経密度９４コース／インチ、緯密度５５ウェール／インチの表面感の均一性が非常に優れた生地を得た。該生地を身生地に使用してショーツを作製した。２０名の着用テストを夏季に実施した。その結果、被験者２０名のうち、１６名が外観品位に優れるとし、また、１３名がさらさら感に優れ快適であるとの回答があった。
【００７６】
（比較例１）
有機微粒子を添加しなかったこと以外は実施例４に従って弾性繊維を作成した。
得られたポリウレタン弾性繊維は丸形であり、凸部及び凹部を有していなかった。２０℃×６５％ＲＨにおける吸湿率は０．５％、２０℃×９５％ＲＨにおける吸湿率は０．８％であった。弾性繊維の摩擦特性はナイロン繊維との摩擦は１４．１ｇであり、その変動幅は４．５ｇであった。またウレタン繊維同士の摩擦は４．０ｇであった。さらに実施例１に従って、パンティストッキングを作成した。得られたパンティストッキングは部分的に編段が発生した外観の劣ったものであった。得られたパンティーストッキングの表面粗さは２．４ミクロンで、ドライ感に劣ったものであった。２０名の着用テストを夏季に実施した。その結果、被験者２０名のうち、５名が外観品位に優れるとし、また２名がさらさら感に優れ快適であるとの回答があった。
【００７７】
（比較例２）
有機微粒子を添加しなかったこと以外は実施例１に従った。得られたポリウレタン弾性繊維は異形度が２．１の繭型断面であり、凸部及び凹部を有していなかった。２０℃×６５％ＲＨにおける吸湿率は０．６％、２０℃×９５％ＲＨにおける吸湿率は１．０％であった。弾性繊維の摩擦特性はナイロン繊維との摩擦は１２．４ｇであり、その変動幅は３．８ｇであった。またウレタン繊維同士の摩擦は４．２ｇであった。パンティストッキングは部分的に編段が発生した外観の劣ったものであった。パンティーストッキングの表面粗さは２．３ミクロンで、ドライ感に劣ったものであった。
２０名の着用テストを夏季に実施した。その結果、被験者２０名のうち、５名が外観品位に優れるとし、また３名がさらさら感に優れ快適であるとの回答があった。
【００７８】
（比較例３）
通常のナイロン６をエクストルーダーで溶融する際に実施例１の有機微粒子をパウダーを添加し１５％練り込みのマスターバッチレジンを作成した。そのポリマーを公知のの溶融紡糸法で３３デシテックス１７フィラメントを作成した。ノズル背圧上昇が顕著で断糸も多発し、得られた繊維も表面には凸部及び凹部を有していなかった。２０℃×６５％ＲＨにおける吸湿率は５．８％、２０℃×９５％ＲＨにおける吸湿率は９．１％であった。
【００７９】
（比較例４）
油剤付着量を１２％にした以外は比較例１に従った。得られたポリウレタン弾性繊維は丸形であり、凸部及び凹部を有していなかった。２０℃×６５％ＲＨにおける吸湿率は０．５％、２０℃×９５％ＲＨにおける吸湿率は０．８％であった。弾性繊維の摩擦特性はナイロン繊維との摩擦は４．５ｇであり、その変動幅は２．２ｇであった。またウレタン繊維同士の摩擦は２．９ｇであった。パンティストッキングは部分的に編段の発生が少しある外観の劣ったものであった。また編成時に編み針にオイルスカムが多量に付着し、断糸が発生した。
得られたパンティーストッキングの表面粗さは３．８ミクロンで、ドライ感に劣ったものであった。２０名の着用テストを夏季に実施した。その結果、被験者２０名のうち、７名が外観品位に優れるとし、また１名のさらさら感に優れ快適であるとの回答があった。
【００８０】
（比較例５）
有機微粒子の替わりに平均粒径が１．０〜３．５ミクロンであるシリカ微粒子を８％配合した以外は比較例１に従った。
得られたポリウレタン弾性繊維は丸形であり、凸部及び凹部を有していなかった。２０℃×６５％ＲＨにおける吸湿率は０．７％、２０℃×９５％ＲＨにおける吸湿率は１．２％であった。弾性繊維の摩擦特性はナイロン繊維との摩擦は１２．３ｇであり、その変動幅は３．６ｇであった。またウレタン繊維同士の摩擦は３．３ｇであった。パンティストッキングは部分的に編段の発生が少しある外観の劣ったものであった。得られたパンティーストッキングの表面粗さは２．６ミクロンで、ドライ感に劣ったものであった。
２０名の着用テストを夏季に実施した。その結果、被験者２０名のうち、８名が外観品位に優れるとし、また２名のさらさら感に優れ快適であるとの回答があった。
【００８１】
（比較例６）
有機微粒子の替わりに分子量６５００のポリエチレングリコールを混合した以外は実施例１に従った。得られたポリウレタン弾性繊維は異形度が２．２の繭型断面であり、凸部及び凹部を有していなかった。２０℃×６５％ＲＨにおける吸湿率は２．１％、２０℃×９５％ＲＨにおける吸湿率は１２．４％であった。弾性繊維の摩擦特性はナイロン繊維との摩擦は１５．２ｇであり、その変動幅は２．３ｇであった。またウレタン繊維同士の摩擦は３．４ｇであった。パンティストッキングは部分的に編段の発生が少しある外観の劣ったものであった。得られたパンティーストッキングの表面粗さは１．６ミクロンで、ドライ感に劣ったものであった。２０名の着用テストを夏季に実施した。その結果、被験者２０名のうち、３名が外観品位に優れるとし、また１名のさらさら感に優れ快適であるとの回答があった。
【００８２】
（比較例７）
有機微粒子を４５％にした以外は実施例１に従って弾性繊維を作成しようと試みたが、断糸が多発し紡糸できなかった。
【００８３】
【表１】
2005120546.tif 000003
【産業上の利用可能性】
【００８４】
特に衣料用に好適な弾性繊維を使用した品位に優れたストレッチ性布帛とその製造方法を提供する。
【図面の簡単な説明】
【００８５】
【図１】本発明の弾性繊維の電子顕微鏡写真の一例である。
【図２】比較例１の弾性繊維の電子顕微鏡写真である。
【図３】本発明の弾性繊維のナイロン繊維との摩擦特性を示すチャート図の一例である。
【図４】比較例１の弾性繊維のナイロン繊維との摩擦特性を示すチャート図である。
【図５】弾性繊維のナイロン繊維との摩擦特性を評価する装置の模式図である。
【図６】弾性繊維同士の摩擦特性を評価する装置の模式図である。
【符号の説明】
【００８６】
１：フリーローラー
２：フリーローラー
３：フリーローラー
４：フリーローラー
５：フリーローラー
１１：弾性糸
１２：コンペンセーター
１３：荷重３０ｇ
１４：ナイロン繊維
１５：ロードセル
１６：巻取ローラー
１７：編み針
【図３】
2005120546.tif 000004
【図４】
2005120546.tif 000005
【図５】
2005120546.tif 000006
【図６】
2005120546.tif 000007
【図１】
2005120546.tif 000008
【図２】
2005120546.tif 000009